【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】  少なくとも一つのアノード、少なくとも一つのカソード、アノード−カソード間に配置された少なくとも一種の電解質、電流コレクタ類から成る型式の一次（再充電不可の）電池および二次（再充電可能な）電池であって、少なくとも
−  前記アノードは、各種の酸化状態  Ｍｇｎ＋（ｎ＋＝０，１＋，２＋）にあるマグネシウム、必要に応じて金属マグネシウムと組み合わせたマグネシウムを含むこと、
−  前記電解質は、良好なイオン伝導率を有する電解質類を生産することができ、またイオン種を溶媒和することができる溶媒中において、イオン種として、５００ｋｃａｌ／ｍｏｌより低い格子エネルギを有するδ形塩化マグネシウム類を含むこと
を特徴とする前記電池。
【請求項２】  前記カソードにもマグネシウムが含まれる、請求項１に記載の電池。
【請求項３】  前記アノードは、積層されるかまたは焼結された金属マグネシウムから成る、請求項１に記載の電池。
【請求項４】  前記アノードは、金属類、酸化物類、合金類またはそれらの織物類、炭素繊維および炭素繊維織物、グラファイトまたはグラファイトベースの複合体類から成る群より選択される高導電性有機または無機材料の基質上のマグネシウムから成る、請求項１に記載の電池。
【請求項５】  前記アノードは、高導電性有機または無機材料類中に介在するか包埋されたマグネシウムから成り、前記材料類はそれ自身のマトリックスの中に還元次元類のマグネシウム結晶類またはマグネシウム単結晶類を介在させるか包埋しており、前記層間または包埋無機または有機材料類は、非金属化合物類と同様に、遷移金属類、アルカリ金属類、およびアルカリ土類金属類の酸化物類、硫化物類、リン酸塩類またはリン化物類から成る群より選択されるか、または高度の結晶構造もしくは不規則な構造を有する炭素の基部または炭素ベースの重合体類を具備する、請求項１に記載の電池。
【請求項６】  前記アノードは酸素ガス、過酸化水素、または有機過酸化物類の中から選択される酸化剤類を用いて酸化される、請求項３または５に記載の電池。
【請求項７】  前記アノードは、テトラアルコキシチタニウム、テトラアルコシシラン類、トリアルコキシアルミニウム、テトラアルコキシジルコニウムまたはマグネシウムジアルコキサイドから成る群より選択される、アルコキサイド類を用いる処理により安定化する、請求項３〜６のいずれかに記載の電池。
【請求項８】  前記電解質は、溶媒として、極性基類または酸素、窒素、珪素、および燐からなる群より選択されるヘテロ原子類を有し、前記δ形塩化マグネシウム類に配位するか解離させる、いずれかの液状または重合体有機溶媒材料から成る、請求項１に記載の電池。
【請求項９】  前記電解質は、重合体溶媒としてのポリアルキレングリコール類またはポリアルキレンオキサイド類から成る、請求項８に記載の電池。
【請求項１０】  前記電解質は、燐、ポリリン酸塩類、Ｐ２Ｏ５、またはオルトリン酸の基部を有する化合物類を用いて酸性化されている、請求項８または９に記載の電池。
【請求項１１】  前記電解質は、アミン類およびアンモニアのような窒素の基部を有する化合物類，または硫黄もしくは燐の塩基性誘導体類を用いてアルカリ性化されている、請求項８または９に記載の電池。
【請求項１２】  前記カソードは、金属類、酸化物類、合金類またはそれらの織物類、炭素繊維および炭素繊維織物類、グラファイトまたはグラファイトベースの複合体類から成る群より選択される高導電性有機または無機材料類の基質上のマグネシウムから成る、請求項１または２に記載の電池。
【請求項１３】  前記カソードは、マグネシウムを介在させるかまたは包埋する有機または無機材料類中のマグネシウムから成り、前記層間または包埋無機または有機材料類は、非金属化合物類と同様に、遷移金属類、アルカリ金属類、およびアルカリ土類金属類の酸化物類、硫化物類、リン酸塩類またはリン化物類から成る群より選択されるか、または高度の結晶構造または不規則な構造を有する炭素の基部または炭素ベースの重合体類を具備する、請求項１または２に記載の電池。
【請求項１４】  前記カソードは、酸素ガス、過酸化水素、または有機過酸化物類から成る群より選択される酸化剤類を用いて酸化される、請求項１２または１３に記載の電池。
【請求項１５】  前記カソードは、酸素ガス、過酸化水素、または有機過酸化物から成る群より選択される酸化剤類を用いて部分酸化された電気化学的活性材料類を用いて調製される、請求項１２または１３に記載の電池。
【請求項１６】  −アノードは、種々の酸化状態  Ｍｇｎ＋（ｎ＋＝０，１＋，２＋）にあるマグネシウム、必要に応じて金属Ｍｇと結合されているマグネシウムから成り、前記アノードは、高導電性無機または有機材料類の基質上に、金属マグネシウム、またはその他のマグネシウムの基部を有すること、または前記マグネシウムを介在させるかまたは包埋させるための無機または有機材料類に特徴を有するアノードの調製、
−  電解質は、良好なイオン伝導率を有する電解質類を生産することができるかまたは前記種を溶媒和することができる溶媒類中において、イオン種としてδ形塩化マグネシウム類から成ることを特徴とする電解質の調製および必要に応じて
−  カソードは、高導電性無機または有機材料類の基質を有するマグネシウム種から成ること、または前記マグネシウムを介在させるかまたは包埋させるための無機または有機材料類に特徴を有するカソードの調製
のステップが想定されることを特徴とする、請求項１に記載の電池の製造方法。
【請求項１７】  前記アノードは積層または焼結金属マグネシウムから調製される、請求項１６に記載の電池の製造方法。
【請求項１８】  基質上にマグネシウムの基部を有する前記アノードは、金属類、酸化物類、合金類またはそれらの織物類、炭素繊維、炭素繊維織物類、グラファイト、またはグラファイトベースの複合体類から成る群より選択される有機または無機材料類上において、前記マグネシウムの化学的もしくは熱的ベーパデポジッション、または電気的デポジッション、または電気化学的デポジッションにより調製される、請求項１６に記載の電池の製造方法。
【請求項１９】  層間または包埋材料中にマグネシウムの基部を有する前記アノードは、（ｉ）構造秩序が完全に無秩序になるまですりつぶされた層間または包埋材料と、１〜３時間の期間、１００〜４００℃の温度まで昇温された、マグネシウムカーボネート類または酸化物類との混合物を均質化およびペレット化すること、（ｉｉ）次に、不活性雰囲気中で８００〜１２００℃の温度まで加熱すること、（ｉｉｉ）および最後に真空条件下にこの温度を１〜５日の期間保持すること、により調製される、請求項１６に記載の電池の製造方法。
【請求項２０】  層間または包埋材料中にマグネシウムの基部を有する前記アノードは、ベンゼン、トルエン、Ｎ，Ｎ−ジメチルアセトアミド、ジメチルホルムアミド、またはテトラヒドロフランのような、溶媒の溶媒鋳込みにより調製され、前記溶媒は、均質な状態で、ポリエチレン、ポリ塩化ビニル、ポリアクリルアミドまたはポリアクリロニトリル、または類似の重合体類から成る群より選択される重合体類と、選択され、予め完全に均質な状態になるまでマグネシウムで増量された層間または包埋材料との混合物を含有する、請求項１６に従った電池の製造方法。
【請求項２１】  マグネシウムをその中に介在させるかその中に包埋するための層間または包埋材料中にマグネシウムの基部を有する前記アノードは、前記選択された層間または包埋材料中へ前記マグネシウムをプラズマスプレイするかまたはスパッタリングすることにより調製される、請求項１６に記載の電池の製造方法。
【請求項２２】  前記アノードは、酸素ガス、過酸化水素、または有機過酸化物類から成る群より選択される、酸化剤類を用いて酸化される、請求項１６〜２１のいずれかに記載の電池の製造方法。
【請求項２３】  前記アノードは、テトラアルコキシチタニウム、テトラアルコキシシラン類、トリアルコキシアルミニウム、テトラアルコキシジルコニウムまたはマグネシウムジアルコキサイドから成る群より選択されるアルコキサイド類を用いる処理により安定化する、請求項１６〜２２のいずれかに記載の電池の製造方法。
【請求項２４】  前記電解質は、液状溶媒または溶融重合体中において、前記δ−塩化マグネシウム類をじかに溶解させて調製される、請求項１６に記載の電池の製造方法。
【請求項２５】  前記電解質は、前記重合体および前記δ−塩化マグネシウム類の共通溶媒の溶媒鋳込みにより調製される、請求項１６に記載の電池の製造方法。
【請求項２６】  前記電解質は、少なくとも１種の単量体中において前記δ−塩化マグネシウム類を溶解させ、続いて重合させることにより調製される、請求項１６に記載の電池の製造方法。
【請求項２７】  基質上にマグネシウムの基部を有する前記カソードは、金属類、酸化物類、合金類、またはそれらの織物類、炭素繊維、炭素繊維織物類、グラファイト、またはグラファイトベースの複合体類から成る群より選択される有機または無機材料類上において、前記マグネシウムを化学的もしくは熱的ベーパデポジッション、または電気的デポジッション、または電気化学的デポジッションにより処理して調製される、請求項１６に記載の電池の製造方法。
【請求項２８】  層間または包埋材料中にマグネシウムの基部を有する前記カソードは、（ｉ）構造秩序が完全に無秩序になるまですりつぶされた層間または包埋材料と、１〜３時間の期間、１００〜４００℃の温度まで昇温されたマグネシウムカーボネート類または酸化物類との混合物を均質化およびペレット化すること、（ｉｉ）次に、不活性雰囲気中で８００〜１２００℃の温度まで加熱すること、（ｉｉｉ）および最後に真空条件下にこの温度を１〜５日の期間保持すること、により調製される、請求項１６に従った電池の製造方法。
【請求項２９】  層間または包埋材料中にマグネシウムの基部を有する前記カソードは、ベンゼン、トルエン、Ｎ，Ｎ−ジメチルアセトアミド、ジメチルホルムアミド、またはテトラヒドロフランのような、溶媒の溶媒鋳込みにより調製され、前記溶媒は、均質な状態で、ポリエチレン、ポリ塩化ビニル、ポリアクリルアミドまたはポリアクリロニトリル、または類似の重合体類から成る群より選択される重合体類と、予め完全に均質な状態になるまでマグネシウムで増量された層間または包埋材料との混合物を含有する、請求項１６に記載の電池の製造方法。
【請求項３０】  層間または包埋材料中にマグネシウムの基部を有するカソードは、前記選択された層間または包埋材料中に前記マグネシウムをプラズマスプレイするかまたはスパッタリングすることにより調製される、請求項１６に記載の電池の製造方法。
【請求項３１】  前記カソードの前記マグネシウムは、酸素ガス、過酸化水素または過酸化物類から成る群より選択される酸化剤類を用いて酸化される、請求項２７〜３０のいずれかに記載の電池の製造方法。
【請求項３２】  前記カソードは、酸素ガス、過酸化水素、または過酸化物類から成る群より選択される酸化剤類を用いて予め部分酸化された、電気化学的活性材料類を用いて調製される、請求項２７〜３０のいずれかに記載の電池の製造方法。
【請求項３３】  少なくとも一つのアノード、少なくとも一つのカソード、少なくとも１種の電解質、電流コレクタ類、および必要に応じて誘電スペーサ類は互いに接触配置され、室温〜約１５０℃の温度で、アノードとカソード間に前記電解質が配置される、前記した請求項類のいずれかに記載の電池の製造方法。